(57)【要約】【課題】４０〜６０℃の低温の洗浄温度において、ロール上で鋼板の滑りを抑えながら、洗浄効率よく、鋼板の汚れを洗浄除去することができ、かつ、泡立ちが抑えることができる、鋼板用アルカリ洗浄剤組成物を提供すること。【解決手段】アルカリ剤（Ａ）、分岐鎖のアルキル基を有するポリオキシエチレンポリオキシプロピレンアルキルエーテル（Ｂ−１）、分岐鎖のアルキル基を有するポリオキシエチレンポリオキシプロピレンポリオキシエチレンアルキルエーテル（Ｂ−２）、キレート剤（Ｃ）、及び水を含有する鋼板用アルカリ洗浄剤組成物であって、前記（Ｂ−１）と、前記（Ｂ−２）の重量比［（Ｂ−１）／（Ｂ−２）］が、３／７〜７／３である、鋼板用アルカリ洗浄剤組成物。【選択図】なし【特許請求の範囲】
【請求項１】
アルカリ剤（Ａ）、
下記一般式（１）：
Ｒ１（Ｒ２）ＣＨ−Ｏ−｛（ＥＯ）ｘ１／（ＰＯ）ｙ１｝−Ｈ      （１）
（Ｒ１、Ｒ２はそれぞれ炭素数１〜１４の直鎖アルキル基を示し、Ｒ１とＲ２の炭素数の和が９〜１５であり、ＥＯはオキシエチレン基、ＰＯはオキシプロピレン基を示し、ｘ１はオキシエチレン基の平均付加モル数、ｙ１はオキシプロピレン基の平均付加モル数であり、かつ、ｘ１、ｙ１は、１０≦ｘ１≦１５、１≦ｙ１≦４、ｙ１＜ｘ１≦５ｙ１、満たす数である。｛｝内のＰＯとＥＯはランダム配列、ブロック配列のいずれでもよい。）で示されるポリオキシアルキレンアルキルエーテル（Ｂ−１）、
一般式（２）：
Ｒ３（Ｒ４）ＣＨ−Ｏ−｛（ＥＯ）ｘ２／（ＰＯ）ｙ２｝（ＥＯ）ｚ２−Ｈ      （２）
（Ｒ３、Ｒ４はそれぞれ炭素数１〜１４の直鎖アルキル基を示し、Ｒ３とＲ４の炭素数の和が９〜１５であり、ＥＯはオキシエチレン基、ＰＯはオキシプロピレン基を示し、ｘ２、ｚ２はオキシエチレン基の平均付加モル数、ｙ２はオキシプロピレン基の平均付加モル数であり、かつ、ｘ２、ｙ２、ｚ２は、４≦ｘ２≦７、１≦ｙ２≦３、４≦ｚ２≦７、７≦（ｘ２＋ｚ２）≦１４、満たす数である。｛｝内のＰＯとＥＯはランダム配列、ブロック配列のいずれでもよい。）で示されるポリオキシアルキレンアルキルエーテル（Ｂ−２）、
キレート剤（Ｃ）、及び水を含有する鋼板用アルカリ洗浄剤組成物であって、
一般式（１）で示されるポリオキシアルキレンアルキルエーテル（Ｂ−１）と、一般式（２）で示されるポリオキシアルキレンアルキルエーテル（Ｂ−２）の重量比［（Ｂ−１）／（Ｂ−２）］が、３／７〜７／３である、鋼板用アルカリ洗浄剤組成物。
【請求項２】
更に、スラリー化剤を含有する、請求項１記載の鋼板用アルカリ洗浄剤組成物。
【請求項３】
被洗浄物である鋼板表面の汚れを、請求項１又は２記載の鋼板用アルカリ洗浄剤組成物による洗浄する工程を有する、鋼板表面の洗浄方法。
【請求項４】
鋼板を圧延油の存在下で冷間圧延する工程と、圧延された鋼板に付着する圧延油を洗浄剤により洗浄する工程を含む冷間圧延鋼板の製造方法であって、
前記洗浄工程において、洗浄剤として、請求項１又は２記載の鋼板用アルカリ洗浄剤組成物を用いる冷間圧延鋼板の製造方法。
【発明の詳細な説明】
【技術分野】
【０００１】
本発明は、製鉄所等において鋼板（鋼帯）を連続洗浄する場合、特に電解洗浄する際に用いられる、鋼板用アルカリ洗浄剤組成物に関する。
【背景技術】
【０００２】
鋼板表面の脱脂洗浄は、酸洗と共にメッキ、塗装等の表面処理を行う前処理として必要であり、製品の良否を決定づける非常に大きな因子である。鋼板表面に付着している汚れとしては、冷間圧延時に付着する圧延油、防錆油などの油汚れや、鉄粉等の固体汚れ等が挙げられる。特に、近年の鋼板の冷間圧延においては、ミル清浄性や生産性向上に適した圧延油が用いられるようになり、圧延油に対する優れた洗浄性を有する洗浄剤が求められている。
【０００３】
一方、前記洗浄剤には、低温下の洗浄条件においても、洗浄不良を起こさず、また、高濃度でも流動性があり、保存安定性に優れることが求められる。また、前記洗浄剤には、泡立ちが小さく作業性に優れることも求められている。
【０００４】
前記課題に対して、アルカリ剤、ポリオキシアルキレンアルキルエーテル、及びキレート剤（アルドン酸類）を含む各種の洗浄剤が提案されている（特許文献１乃至５）。これら洗浄剤によれば、低温での鋼板の油汚れに対する洗浄性を満足し、実機における連続使用時（洗浄時）における発泡を抑制することができる。
【先行技術文献】
【特許文献】
【０００５】
【特許文献１】特開２００４−１１５７１６号公報
【特許文献２】特開２００９−０４１０７８号公報
【特許文献３】特開２００１−０６４６７５号公報
【特許文献４】特開２００４−１１５７１５号公報
【特許文献５】特開平１０−３２４９００号公報
【発明の開示】
【発明が解決しようとする課題】
【０００６】
前記課題の他に、鋼板をアルカリ洗浄する際には、近年の洗浄温度の低温化（４０〜６０℃）に伴い、アルカリ洗浄槽中において、ロール（ゴムロール）によって鋼板を搬送する際に、ロール上を鋼板が滑って蛇行し、鋼板が破断して操業ができなくなるという問題が発生している。
【０００７】
しかし、前記特許文献１乃至５に記載の洗浄剤では、４０〜６０℃の低温の洗浄温度において、洗浄性、抑泡性を満足できるが、ロール上で鋼板の滑りを抑えながら（耐滑り性）、洗浄性と、抑泡性を満足することは困難であった。
【０００８】
本発明は、４０〜６０℃の低温の洗浄温度において、ロール上で鋼板の滑りを抑えながら、洗浄効率よく、鋼板の汚れを洗浄除去することができ、かつ、泡立ちを抑えることができる、鋼板用アルカリ洗浄剤組成物を提供することを目的とする。また本発明は、前記鋼板用アルカリ洗浄剤組成物を用いた鋼板表面の洗浄方法及び冷間圧延鋼板の製造方法を提供することを目的とする。
【課題を解決するための手段】
【０００９】
即ち、本発明は、
アルカリ剤（Ａ）、
下記一般式（１）：
Ｒ１（Ｒ２）ＣＨ−Ｏ−｛（ＥＯ）ｘ１／（ＰＯ）ｙ１｝−Ｈ      （１）
（Ｒ１、Ｒ２はそれぞれ炭素数１〜１４の直鎖アルキル基を示し、Ｒ１とＲ２の炭素数の和が９〜１５であり、ＥＯはオキシエチレン基、ＰＯはオキシプロピレン基を示し、ｘ１はオキシエチレン基の平均付加モル数、ｙ１はオキシプロピレン基の平均付加モル数であり、かつ、ｘ１、ｙ１は、１０≦ｘ１≦１５、１≦ｙ１≦４、ｙ１＜ｘ１≦５ｙ１、満たす数である。｛｝内のＰＯとＥＯはランダム配列、ブロック配列のいずれでもよい。）で示されるポリオキシアルキレンアルキルエーテル（Ｂ−１）、
一般式（２）：
Ｒ３（Ｒ４）ＣＨ−Ｏ−｛（ＥＯ）ｘ２／（ＰＯ）ｙ２｝（ＥＯ）ｚ２−Ｈ      （２）
（Ｒ３、Ｒ４はそれぞれ炭素数１〜１４の直鎖アルキル基を示し、Ｒ３とＲ４の炭素数の和が９〜１５であり、ＥＯはオキシエチレン基、ＰＯはオキシプロピレン基を示し、ｘ２、ｚ２はオキシエチレン基の平均付加モル数、ｙ２はオキシプロピレン基の平均付加モル数であり、かつ、ｘ２、ｙ２、ｚ２は、４≦ｘ２≦７、１≦ｙ２≦３、４≦ｚ２≦７、７≦（ｘ２＋ｚ２）≦１４、満たす数である。｛｝内のＰＯとＥＯはランダム配列、ブロック配列のいずれでもよい。）で示されるポリオキシアルキレンアルキルエーテル（Ｂ−２）、
キレート剤（Ｃ）、及び水を含有する鋼板用アルカリ洗浄剤組成物であって、
一般式（１）で示されるポリオキシアルキレンアルキルエーテル（Ｂ−１）と、一般式（２）で示されるポリオキシアルキレンアルキルエーテル（Ｂ−２）の重量比［（Ｂ−１）／（Ｂ−２）］が、３／７〜７／３である、鋼板用アルカリ洗浄剤組成物、に関する。
【００１０】
また本発明は、被洗浄物である鋼板表面の汚れを、前記鋼板用アルカリ洗浄剤組成物による電解洗浄する工程を有する、鋼板表面の洗浄方法、に関する。
【００１１】
また本発明は、鋼板を圧延油の存在下で冷間圧延する工程と、圧延された鋼板に付着する圧延油を洗浄剤により電解洗浄する工程を含む冷間圧延鋼板の製造方法であって、
前記洗浄工程において、洗浄剤として、前記鋼板用アルカリ洗浄剤組成物を用いる冷間圧延鋼板の製造方法、に関する。
【００１２】
また本発明は、アルカリ剤（Ａ）及び水を含有する組成物（イ）と、
前記一般式（１）で示されるポリオキシアルキレンアルキルエーテル（Ｂ−１）と一般式（２）で示されるポリオキシアルキレンアルキルエーテル（Ｂ−２）を、重量比｛成分（Ｂ‐１）／成分（Ｂ‐２）｝が、３／７〜７／３である割合で含有する組成物（ロ）とを含んでなり、
キレート剤（Ｃ）が組成物（イ）及び／若しくは組成物（ロ）に含有されるか、又は、組成物（イ）及び組成物（ロ）に、更に、キレート剤（Ｃ）を含有する組成物（ハ）を含んでなる、
前記鋼板用アルカリ洗浄剤組成物を得るためのキット、に関する。
【発明の効果】
【００１３】
本発明の鋼板用アルカリ洗浄剤組成物は、アルカリ剤（Ａ）、２種類の特定の分岐構造のアルキル基と特定のオキシアルキレン単位を有するポリオキシアルキレンアルキルエーテル（Ｂ−１）及び（Ｂ−２）、ならびにキレート剤（Ｃ）を含有するものであり、かつ、前記ポリオキシアルキレンアルキルエーテル（Ｂ−１）及び（Ｂ−２）を特定比率で含有する。本発明の洗浄剤組成物は、前記特定構造のポリオキシアルキレンアルキルエーテル（Ｂ−１）及び（Ｂ−２）を、特定比率で含有することによって、低温（４０〜６０℃）の洗浄温度においても、鋼板汚れ（油分）を乳化する乳化力を向上させることができ、アルカリ洗浄槽におけるロールに対する滑りを抑制しながら、洗浄効率よく、鋼板の汚れを洗浄除去することができる。また、前記特定組成のポリオキシアルキレンアルキルエーテル（Ｂ−１）及び（Ｂ−２）は、非イオン性界面活性剤であるが、泡立ちが小さく作業性に優れており抑泡性を満足できる。
【００１４】
鋼板がアルカリ洗浄槽のロール（ゴムロール）上で滑る現象は、ロールと鋼板の界面において洗浄液中の水が絞り出されるため、油分が濃縮された状態になり、それが鋼板とロールの間に入り込んで滑りを発生させていると考えられる。従って、極めて水分量が少ない領域であっても鋼板汚れ（油分）を安定に乳化状態に維持できる界面活性剤であれば、ロール上での鋼板の滑りを抑えることできる。逆に、安定な乳化状態に維持できずに油分を分離してしまう界面活性剤では滑りを発生させると考えられる。
【００１５】
前記ポリオキシアルキレンアルキルエーテル（Ｂ−１）及び（Ｂ−２）を前記特定比率で併用することにより、親油性／親水性のバランスが親水側に寄り、界面活性剤の油に対する乳化力が向上するため油を分離させ難くし、ロールに油が付着し難くなることでロールと鋼板の間で滑りが発生し難くなると考えられる。前記ポリオキシアルキレンアルキルエーテル（Ｂ−１）及び（Ｂ−２）は、耐滑り性を満足（滑りを抑制）する観点から、また、洗浄性を満足する観点から、重量比｛成分（Ｂ−１）／成分（Ｂ−２）｝が、３／７〜７／３の割合で用いられる。本発明で用いられるポリオキシアルキレンアルキルエーテル（Ｂ−１）及び（Ｂ−２）は、親油基のアルキル鎖が分岐しており、分子が詰まりにくいため、低濃度で比較的多くの油を乳化させることが可能になると考えられる。そのため、濃縮された油分を水に転相させやすくし、滑りを抑制できたものと推察される。
【発明を実施するための形態】
【００１６】
本発明において用いられるアルカリ剤（Ａ）は、油汚れの除去性を確保するため、水溶性のアルカリ剤であればいずれのものも使用できる。具体例としては、水酸化ナトリウム、水酸化カリウム等のアルカリ金属の水酸化物、オルソ珪酸ナトリウム、メタ珪酸ナトリウム、セスキ珪酸ナトリウム等の珪酸塩、リン酸三ナトリウム等のリン酸塩、炭酸二ナトリウム、炭酸水素ナトリウム、炭酸二カリウム等の炭酸塩、ホウ酸ナトリウム等のホウ酸塩等が挙げられる。二種以上の水溶性アルカリ剤を組み合わせてもよい。油汚れの除去性を確保し洗浄性を高める観点から、好ましくは水酸化ナトリウム、水酸化カリウム、オルソ珪酸ナトリウム、メタ珪酸ナトリウムであり、より好ましくは水酸化ナトリウム、水酸化カリウムである。
【００１７】
本発明においては、前記一般式（１）で示されるポリオキシアルキレンアルキルエーテル（Ｂ−１）と、前記一般式（２）で示されるポリオキシアルキレンアルキルエーテル（Ｂ−２）が非イオン性界面活性剤として、用いられる。
【００１８】
前記一般式（１）で示されるポリオキシアルキレンアルキルエーテル（Ｂ−１）において、Ｒ１、Ｒ２は、Ｒ１（Ｒ２）ＣＨ−で示される分岐鎖のアルキル基を形成する。低温における、滑りを抑制し、かつ良好な洗浄性と抑泡性を満足する点から、Ｒ１、Ｒ２は、それぞれ炭素数１〜１４の直鎖アルキル基を示し、かつ、Ｒ１とＲ２の炭素数の和が９〜１５である。Ｒ１とＲ２の炭素数は同じであっても異なっていてもよいが、低温における、良好な洗浄性と抑泡性の点から同じであることが好ましい。Ｒ１、Ｒ２の炭素数はより好ましくは２〜１２である。また、Ｒ１とＲ２の炭素数の和はより好ましくは１０〜１４であり、更に好ましくは１２〜１４である。
【００１９】
前記一般式（１）で示されるポリオキシアルキレンアルキルエーテル（Ｂ−１）において、ＥＯ：オキシエチレン基及びＰＯ：オキシプロピレン基は付加モル数による分布を有するが、低温における、滑りを抑制し、かつ良好な洗浄性と抑泡性を満足する点から、オキシエチレン基の平均付加モル数：ｘ１は、１０≦ｘ１≦１５、を満足し、オキシプロピレン基の平均付加モル数：ｙ１は、１≦ｙ１≦４を満足する数である。オキシエチレン基の平均付加モル数：ｘ１は、同様の点から、好ましくは、１１≦ｘ１≦１５、更に好ましくは、１２≦ｘ１≦１５、である。オキシプロピレン基の平均付加モル数：ｙ１は、同様の点から、好ましくは、２≦ｙ１≦４、更に好ましくは、３≦ｙ１≦４、である。更には、オキシエチレン基の平均付加モル数：ｘ１とオキシプロピレン基の平均付加モル数：ｙ１は、ｙ１＜ｘ１≦５ｙ１、を満足し、同様の点から、好ましくはｙ１＜ｘ１≦４．５ｙ１である。一般式（１）中の、｛（ＥＯ）ｘ１／（ＰＯ）ｙ１｝は、オキシエチレン基とオキシプロピレン基の配列に制限はなく、ブロック体でも、ランダム体でもよいことを示す。前記オキシエチレン基とオキシプロピレン基の配列は、抑泡性の点からブロック体であるのが好ましく、オキシエチレン基が酸素原子に隣接していることがより好ましい。なお、記一般式（１）で示されるポリオキシアルキレンアルキルエーテル（Ｂ−１）には、前記一般式（２）で示されるポリオキシアルキレンアルキルエーテル（Ｂ−２）を含まない。
【００２０】
前記一般式（２）で示されるポリオキシアルキレンアルキルエーテル（Ｂ−２）において、Ｒ３、Ｒ４は、Ｒ３（Ｒ４）ＣＨ−で示される分岐鎖のアルキル基を形成する。低温における、滑りを抑制し、かつ良好な洗浄性と抑泡性を満足する点から、Ｒ３、Ｒ４は、それぞれ炭素数１〜１４の直鎖アルキル基を示し、かつ、Ｒ３とＲ４の炭素数の和が９〜１５である。Ｒ３とＲ４の炭素数は、同じであっても異なっていてもよいが、低温における、良好な洗浄性と抑泡性の点から同じであることが好ましい。Ｒ３、Ｒ４の炭素数はより好ましくは２〜１２である。また、Ｒ３とＲ４の炭素数の和はより好ましくは１０〜１４であり、更に好ましくは１２〜１４である。また、Ｒ３、Ｒ４の炭素数、Ｒ３とＲ４の炭素数の和は、滑りを抑制し、かつ良好な洗浄性と抑泡性を満足する点から、Ｒ１、Ｒ２の炭素数、Ｒ１とＲ２の炭素数の和と同じであることが好ましい。
【００２１】
前記一般式（２）で示されるポリオキシアルキレンアルキルエーテル（Ｂ−２）において、ＥＯ：オキシエチレン基及びＰＯ：オキシプロピレン基は付加モル数による分布を有するが、低温における、滑りを抑制し、かつ良好な洗浄性と抑泡性を満足する点から、｛｝内のオキシエチレン基の平均付加モル数：ｘ２は、４≦ｘ２≦７、を満足し、オキシプロピレン基の平均付加モル数：ｙ２は、１≦ｙ２≦３を満足し、｛｝外のオキシエチレン基の平均付加モル数：ｚ２は、４≦ｚ２≦７、を満足する数である。オキシエチレン基の平均付加モル数：ｘ２は、同様の点から、好ましくは、５≦ｘ２≦７、である。オキシプロピレン基の平均付加モル数：ｙ２は、同様の点から、好ましくは、１≦ｙ２≦２、である。オキシエチレン基の平均付加モル数：ｚ２は、好ましくは、５≦ｚ２≦７である。更には、オキシエチレン基の平均付加モル数：ｘ１とｚ２の合計（ｘ２＋ｚ２）は、７≦（ｘ２＋ｚ２）≦１４、を満足する数である。ｘ１とｚ２の合計（ｘ２＋ｚ２）は、同様の点から、１０≦（ｘ２＋ｚ２）≦１４、を満足するのが好ましい。また、ｘ２とｚ２とは、同様の点から、同じ数であることが好ましい。一般式（２）中の、｛（ＥＯ）ｘ２／（ＰＯ）ｙ２｝は、オキシエチレン基とオキシプロピレン基の配列に制限はなく、ブロック体でも、ランダム体でもよいことを示す。前記オキシエチレン基とオキシプロピレン基の配列は、抑泡性の点からブロック体であるのが好ましく、オキシエチレン基が酸素原子に隣接していることがより好ましい。
【００２２】
一般式（１）、（２）で示されるポリオキシアルキレンアルキルエーテル（Ｂ−１）、（Ｂ−２）を得る際に用いられるエチレンオキサイドやプロピレンオキサイドを付加する前の原料の具体例として、日本触媒化学工業社製の商品名ソフタノール３０、ソフタノール５０、ソフタノール７０、ソフタノール９０、ソフタノールＥＰ５０３５、ソフタノールＥＰ７０２５、ソフタノールＥＰ７０４５、ソフタノールＥＰ９０５０等が挙げられる。
【００２３】
また、アルキレンオキサイドを付加する方法は、公知のアルコキシル化方法でよい。このアルコキシル化に用いられる触媒は酸触媒であっても塩基触媒であってもいずれでも良く、また、特開平７−２２７５４０号に記載のＭｇＯ−ＺｎＯ、ＭｇＯ−ＳｎＯ、ＭｇＯ−ＴｉＯ２、ＭｇＯ−ＳｂＯ等の狭いアルキレンオキサイド付加分布(narrow range)を与える触媒、特開平１−１６４４３７号に記載の同様のＭｇ系触媒のような選択的に狭いアルキレンオキサイド付加分布を与える触媒を用いても合成できる。これらの触媒は反応終了後中和されるか、又は吸着処理により除くことが製品の安定性上好ましい。アルカリ触媒に対する中和剤は酢酸、グリコール酸、乳酸、レブリン酸等の低分子量有機酸が好ましい。
【００２４】
前記一般式（１）で示されるポリオキシアルキレンアルキルエーテル（Ｂ−１）と一般式（２）で示されるポリオキシアルキレンアルキルエーテル（Ｂ−２）は、滑りを抑制する点から、重量比［（Ｂ−１）／（Ｂ−２）］が、３／７〜７／３の割合で用いられ、好ましくは４／６〜６／４の割合、更に好ましくは５／５の割合で用いられる。前記一般式（１）で示されるポリオキシアルキレンアルキルエーテル（Ｂ−１）と一般式（２）で示されるポリオキシアルキレンアルキルエーテル（Ｂ−２）を前記割合で併用することにより、親油性／親水性のバランスが親水性に寄って、界面活性剤の油に対する乳化力が向上し油分を分離させ難くして、ロールに油分を付着させずにロールと鋼板の間で滑りを抑制できるようになる。
【００２５】
本発明において用いられるキレート剤（Ｃ）は、鉄石けん等の汚れに作用して鉄イオン等をキレートし、脂肪酸ナトリウム石けんにして汚れを溶解し易くして、洗浄性を向上させると考えられている。キレート剤（Ｃ）としては、グルコン酸、グルコヘプトン酸、グリセリン酸、テトロン酸、ペントン酸、ヘキソン酸、ヘプトン酸等のアルドン酸又はそのアルカリ金属塩若しくは炭素数１〜４の低級アミン塩；ニトリロ三酢酸、エチレンジアミン四酢酸、エチレンジアミン二酢酸、テトラエチレンテトラミン六酢酸等のアミノカルボン酸のアルカリ金属塩若しくは低級アミン塩；クエン酸、リンゴ酸等又はそのオキシカルボン酸のアルカリ金属塩若しくは低級アミン塩；アミノトリメチレンホスホン酸、ヒドロキシエチリデンジホスホン酸、エチレンジアミンテトラメチレンホスホン酸、ジエチレントリアミンペンタメチレンホスホン酸等のホスホン酸又はそのアルカリ金属塩若しくは低級アミン塩；その他、前記のモノエタノールアミン、ジエタノールアミン、トリエタノールアミン等のアルカノールアミン塩が挙げられる。これらキレート剤（Ｃ）としては、アルドン酸又はその塩が好ましく、アルカリ金属塩又は低級アミン塩が好ましい。なかでも、洗浄性の観点から、グルコン酸、グルコヘプトン酸のアルカリ金属塩若しくは低級アミン塩、特にグルコン酸ナトリウムが好ましい。キレート剤（Ｃ）は少なくとも１種を用いればよく、２種以上を組み合わせて用いることができるが、洗浄性の観点から、２種以上を組み合わせることが好ましく、アルドン酸又はその塩と、エチレンジアミン四酢酸等のアミノカルボン酸のアルカリ金属塩を組み合わせるのが好ましい。
【００２６】
本発明の鋼板用アルカリ洗浄剤組成物は、アルカリ剤（Ａ）、一般式（１）で示されるポリオキシアルキレンアルキルエーテル（Ｂ−１）と一般式（２）で示されるポリオキシアルキレンアルキルエーテル（Ｂ−２）、及びキレート剤（Ｃ）に、更に水を配合することにより調製される水系組成物である。当該水系組成物は、洗浄性を確保する見地からｐＨが１２以上になるように、好ましくはｐＨが１３以上、更に好ましくはｐＨが１４以上になるように調整される。ｐＨはアルカリ剤（Ａ）により調整することができる。なお、本発明の鋼板用アルカリ洗浄剤組成物には、前記成分の他に、任意の添加剤を加えることができるが、当該添加剤は、アルカリ剤（Ａ）によりｐＨを有効に調整できるように、ｐＨへの緩衝作用の小さいものが好ましい。
【００２７】
本発明の鋼板用アルカリ洗浄剤組成物における各成分は、洗浄に供するに際しては、洗浄時における、耐滑り性、洗浄性及び抑泡性を確保する見地から、以下の含有量であるのが好ましい。
【００２８】
アルカリ剤（Ａ）の含有量は、洗浄性及び抑泡性を確保する見地から、０．１〜２０重量％が好ましく、０．１〜１０重量％がより好ましく、０．５〜８重量％が更に好ましい。また、一般式（１）で示されるポリオキシアルキレンアルキルエーテル（Ｂ−１）及び一般式（２）で示されるポリオキシアルキレンアルキルエーテル（Ｂ−２）の合計含有量は、０．０１〜２０重量％が好ましく、０．０１〜５重量％がより好ましく、０．０２〜３重量％が更に好ましい。また、キレート剤（Ｃ）の含有量は、０．０１〜２０重量％が好ましく、０．０１〜１０重量％がより好ましく、０．０５〜５重量％が更に好ましい。
【００２９】
また、本発明の鋼板用アルカリ洗浄剤組成物におけるアルカリ剤（Ａ）、一般式（１）で示されるポリオキシアルキレンアルキルエーテル（Ｂ−１）、一般式（２）で示されるポリオキシアルキレンアルキルエーテル（Ｂ−２）及びキレート剤（Ｃ）の合計含有量は、０．１〜２５重量％が好ましく、０．１〜１５重量％がより好ましく、０．５〜１０重量％が更に好ましい。
【００３０】
一方、水の含有量は、前記成分の残部である。前記水としては、脱イオン水が望ましい。水により、洗浄剤組成物中の濃度を制御できる。
【００３１】
また本発明の鋼板用アルカリ洗浄剤組成物において、前記一般式（１）で示されるポリオキシアルキレンアルキルエーテル（Ｂ−１）及び一般式（２）で示されるポリオキシアルキレンアルキルエーテル（Ｂ−２）の合計含有量は、アルカリ剤（Ａ）を基準として、アルカリ剤（Ａ）１重量部に対して、好ましくは０．０１〜２重量部、より好ましくは０．０２〜０．５重量部、更に好ましくは０．０３〜０．３重量部である。
【００３２】
前記キレート剤（Ｃ）の含有量は、アルカリ剤（Ａ）を基準として、アルカリ剤（Ａ）１重量部に対して、好ましくは０．０３〜１重量部、より好ましくは０．０４〜０．８重量部、更に好ましくは０．０５〜０．６重量部である。
【００３３】
本発明の鋼板用アルカリ洗浄剤組成物は、洗浄時には、前記アルカリ剤（Ａ）、一般式（１）で示されるポリオキシアルキレンアルキルエーテル（Ｂ−１）、一般式（２）で示されるポリオキシアルキレンアルキルエーテル（Ｂ−２）及びキレート剤（Ｃ）を、前記濃度で含有するものが好ましく用いられるが、製造後の保存安定性、運送効率等と考慮すれば、濃厚製品として調製することが好ましい。濃厚組成物は、洗浄時には、更に、水で前記濃度に希釈して用いられる。
【００３４】
濃厚製品では、アルカリ剤（Ａ）の含有量は、好ましくは５〜４８重量％、より好ましくは１０〜４５重量％、更に好ましくは２０〜４２重量％になるように調整される。５重量％以上であると、スラリーとしての安定性の点でも好ましい。また、洗浄剤組成物を配管で輸送する際の粘度を適正に保つ観点から、４８重量％以下であると好ましい。
【００３５】
また、濃厚製品に係わる鋼板用アルカリ洗浄剤組成物において、前記一般式（１）で示されるポリオキシアルキレンアルキルエーテル（Ｂ−１）及び一般式（２）で示されるポリオキシアルキレンアルキルエーテル（Ｂ−２）の合計含有量は、製造後の保存安定性、運送効率及びスラリーとしての安定性の点で、０．１〜３０重量％、より好ましくは０．２〜２０重量％、更に好ましくは０．５〜１０重量％である。濃厚製品での割合を０．１重量％以上とすることで、鋼板洗浄時に必要な一般式（１）で示されるポリオキシアルキレンアルキルエーテル（Ｂ−１）及び一般式（２）で示されるポリオキシアルキレンアルキルエーテル（Ｂ−２）の合計含有量の濃度が得られる。また、この組成物はスラリー状で安定化するため、比重の低い一般式（１）で示されるポリオキシアルキレンアルキルエーテル（Ｂ−１）及び一般式（２）で示されるポリオキシアルキレンアルキルエーテル（Ｂ−２）の合計含有量の濃度を３０重量％以下とすることで濃厚製品の安定性が良好となる。
【００３６】
また、濃厚製品に係わる鋼板用アルカリ洗浄剤組成物において、キレート剤（Ｃ）の割合は、好ましくは０．０５〜２０重量％、より好ましくは０．１〜１５重量％、更に好ましくは０．５〜１０重量％である。濃厚製品での割合を０．０５重量％以上とすることで鋼板洗浄時に必要なキレート剤（Ｃ）の濃度が得られる。また、濃厚製品での割合を２０重量％以下とすることで、キレート剤（Ｃ）を溶解させるのに必要な水の量を少なくでき、濃厚製品の安定化に必要なアルカリ剤（Ａ）の必要量を確保できる。
【００３７】
なお、濃厚製品に係わる鋼板用アルカリ洗浄剤組成物におけるアルカリ剤（Ａ）、一般式（１）で示されるポリオキシアルキレンアルキルエーテル（Ｂ−１）、一般式（２）で示されるポリオキシアルキレンアルキルエーテル（Ｂ−２）及びキレート剤（Ｃ）の合計含有量は、洗浄性及び抑泡性を確保する見地から、５〜６０重量％が好ましく、１０〜５５重量％がより好ましく、２０〜５０重量％が更に好ましい。一方、水の含有量は、４０〜９５重量％が好ましく、４５〜９０重量％がより好ましく、５０〜８０重量％が更に好ましい。
【００３８】
また、濃厚製品に係わる鋼板用アルカリ洗浄剤組成物には、濃厚なアルカリ存在下で、一般式（１）で示されるポリオキシアルキレンアルキルエーテル（Ｂ−１）及び一般式（２）で示されるポリオキシアルキレンアルキルエーテル（Ｂ−２）を白色懸濁状態で分散させるため、スラリー化剤（Ｄ）を用いることができる。スラリー化剤（Ｄ）としては、水溶性高分子カルボン酸類を配合することができる。当該水溶性高分子カルボン酸類の少なくとも１種を含む洗浄剤組成物は、高濃度においても液体状又はスラリー状で流動性があり、しかも分離を生ずることなく安定である。また高濃度の組成物を希釈して鋼板の洗浄に用いた場合、工業用水等の硬度の高い水を用いた場合でも十分に軟水化する事が可能である。
【００３９】
水溶性高分子カルボン酸類を配合する場合、その割合は、濃厚製品に係わる鋼板用アルカリ洗浄剤組成物において、好ましくは０．５〜１０重量％、より好ましくは１〜８重量％である。濃厚製品での割合を０．５重量％以上とすることで濃厚製品の安定性を確保でき、１０重量％以下とすることで、洗浄剤の粘度を適度に制御でき、洗浄剤の配管輸送を確保できる。水溶性高分子カルボン酸類が配合された濃厚製品を希釈して使用する場合、又は、当初から、前記希釈状態の相当する水溶性高分子カルボン酸類が配合された洗浄剤組成物を使用する場合、鋼板の洗浄工程で遊離した鉄粉の分散を維持し、鋼板に付着させ難くすることにより、洗浄性の向上にも寄与する。
【００４０】
水溶性高分子カルボン酸類の具体例としては、アクリル酸ホモポリマー、アクリル酸−マレイン酸共重合体、α−ヒドロキシアクリル酸ホモポリマー、Ｃ５オレフィン−マレイン酸共重合体、イソブチレン−マレイン酸共重合体等、及びこれらのナトリウム塩等のアルカリ金属塩もしくはアミン塩等が挙げられる。好ましくはアクリル酸ホモポリマー、アクリル酸−マレイン酸共重合体である。重量平均分子量（ＭＷ）は１，０００〜１００，０００、好ましくは３，０００〜５０，０００、より好ましくは５，０００〜２０，０００である。重合形態はブロックでもランダムでもよい。具体的な製品名としては、花王社製ポイズ５４０、ポイズ５３０、ポイズ５３５、ポイズ５２１、ポイズ５２０、日本パーオキサイド社製ペールプラック２５０、ペールプラック１２００、ペールプラック５０００、日本ゼオン社製クインフロー５４０、クインフロー５４２、クインフロー５４３、クインフロー５６０、クインフロー６４０、クインフロー７５０、東亞合成株社製アロンＴ‐４０、アロンＴ‐５０、社クラレ社製イソバン０６、イソバン０４、イソバン６００、日本触媒社製アクアリックＤＬ１００等が挙げられる。２種以上の水溶性高分子カルボン酸類を組み合わせても良い。
【００４１】
本発明の鋼板用アルカリ洗浄剤組成物には、スラリー化安定剤として、一分子中に２〜５０個の極性基を有する芳香族化合物を用いることができる。スラリー安定化剤としては、置換基を有していてもよいベンゼン誘導体、ナフタレン誘導体又はアントラセン誘導体等があげられる。極性基の数を２個以上とすることで、洗浄液がゲル化したり、不安定化したりすることを抑えることができうる。また、極性基の数を５０個以下とすることで、抑泡効果を維持しながら安定な洗浄剤を得ることができる。洗浄効果及び抑泡効果を総合すると、極性基数は２〜４個が好ましい。
【００４２】
極性基としては、アルカリ水溶液中で分解しない、あるいは分解されにくいものであって、比較的強い親水性を示すものであれば特に限定されてないが、例えばＣＯＯＭ、ＳＯ3Ｍ、ＯＳＯ3Ｍ、ＮＨ2、ＮＯ2、ＮＲ1Ｈ、ＮＲ2Ｒ3及びＯＨからなる群より１種以上を選ぶことができる。ここで、Ｍは水素、アルカリ金属、アルカリ土類金属、炭素数１〜４の脂肪族アミン、アンモニア、又はアルカノールアミンを表し、Ｒ1、Ｒ2及びＲ3は同一又は異なる基であり、いずれも炭素数１〜４の直鎖もしくは分岐の、飽和もしくは不飽和のカルボン酸基を表す。本発明においては、なかでもＣＯＯＭ、ＳＯ3Ｍを含む芳香族化合物が好適に使用される。
【００４３】
スラリー安定化剤の具体例としては、フタル酸、イソフタル酸、テレフタル酸、スルファニル酸、トリメリット酸、トリメシン酸、１，３−ナフタレンジカルボン酸、２，６−ナフタレンジカルボン酸、アミノ安息香酸、１，５−ナフタレンジスルホン酸、２，６−ナフタレンジスルホン酸、２，７−ナフタレンジスルホン酸、２−ナフトール−６−スルホン酸、１，３，６−ナフタレントリスルホン酸、１，５−ナフタレンジアミン、２，６−ジヒドロキシナフタレン、β−ナフタレンスルホン酸のホルマリン縮合物等もしくはその塩等が挙げられる。好ましくは、イソフタル酸、テレフタル酸、２，６−ナフタレンジスルホン酸、２，７−ナフタレンジスルホン酸、２，６−ナフタレンジカルボン酸、アミノ安息香酸である。
【００４４】
スラリー安定化剤は、アルカリ水溶液に難溶性のアルコール、ノニオン界面活性剤、アニオン界面活性剤、両性界面活性剤及び鉱物油などを高濃度アルカリ水溶液中で均一に分散させ、安定な流動性を有するアルカリ洗浄剤の調製を可能とする。従って、従来の均一透明型の洗浄剤に比べ、高濃度アルカリ水溶液中での前記難溶性薬剤の配合量を飛躍的に増大させることができるため、高濃度型の洗浄剤を調製することができる。
【００４５】
本発明の濃厚製品に係わる鋼板用アルカリ洗浄剤組成物において、スラリー安定化剤を配合する場合、その割合は、０．１〜２０重量％、好ましくは０．３〜５重量％である。０．１重量％以上とすることで安定な洗浄剤組成物が得られ、２０重量％以下とすることで洗浄剤の増粘もしくはゲル化する傾向を抑えられる。スラリー安定化剤としては、前記の極性基を有する芳香族化合物を２種以上併用することもできる。また、同種の極性基を有する脂肪族系化合物を併用してもよい。本発明に用いられる前記のスラリー安定化剤は、優れたスラリー安定化作用を有するが、本発明の洗浄剤組成物の洗浄性能に対しても抑泡性能に対しても悪影響を与えないという特性を有する。
【００４６】
更に、本発明の鋼板用アルカリ洗浄剤組成物には一般的に使用されている洗浄性を向上させる有機ビルダー等の添加剤を、化学的酸素要求量（ＣＯＤ）及びコストの上昇を考慮した上で配合することが可能である。
【００４７】
本発明の鋼板用アルカリ洗浄剤組成物は、アルカリ剤（Ａ）、一般式（１）で示されるポリオキシアルキレンアルキルエーテル（Ｂ−１）、一般式（２）で示されるポリオキシアルキレンアルキルエーテル（Ｂ−２）、キレート剤（Ｃ）及び水、更にはスラリー化剤（Ｄ）等の任意成分を含有する水系組成物であるが、洗浄時に、それぞれの成分をあらかじめ一剤ないし二剤以上のキットで配合しておいて、洗浄槽で使用前に希釈してもよく、それぞれの成分をそれぞれ単独で洗浄槽に投入し、水で希釈してもよい。
【００４８】
前記キットで配合する場合には、例えば、本発明の鋼板用アルカリ洗浄剤組成物は、アルカリ剤（Ａ）及び水を含有する組成物（イ）と、一般式（１）で示されるポリオキシアルキレンアルキルエーテル（Ｂ−１）と一般式（２）で示されるポリオキシアルキレンアルキルエーテル（Ｂ−２）を、重量比｛成分（Ｂ‐１）／成分（Ｂ‐２）｝が、３／７〜７／３である割合で含有する組成物（ロ）とを含んでなり、キレート剤（Ｃ）が組成物（イ）及び／又は組成物（ロ）に含有される二剤型のキットにより調製することができる。また、本発明の鋼板用アルカリ洗浄剤組成物は、前記組成物（イ）及び組成物（ロ）の他に、更に、キレート剤（Ｃ）をそのまま、あるいはキレート剤（Ｃ）を含有する組成物（ハ）を含んでなる、三剤型のキットにより調製することができる。このようなキットを用いることにより、高濃度アルカリ洗浄液中で塩析により一般式（１）で示されるポリオキシアルキレンアルキルエーテル（Ｂ−１）と一般式（２）で示されるポリオキシアルキレンアルキルエーテル（Ｂ−２）に係る成分濃度が低下した場合でも、不足分を容易に補給することができる。これらのキットを用いることは、分割補給のための作業負荷を軽減すること、また濃度管理を簡易化する観点から好ましく、特に洗浄液を循環使用する場合に好ましい。
【００４９】
なお、前記したキットにおける、組成物（イ）は、アルカリ剤（Ａ）を水に添加して撹拌・混合して調製した水溶液として得ることができる。一般式（１）で示されるポリオキシアルキレンアルキルエーテル（Ｂ−１）及び一般式（２）で示されるポリオキシアルキレンアルキルエーテル（Ｂ−２）はいずれも、通常、液体であり、組成物（ロ）は、一般式（１）で示されるポリオキシアルキレンアルキルエーテル（Ｂ−１）及び一般式（２）で示されるポリオキシアルキレンアルキルエーテル（Ｂ−２）の単なる配合物、あるいは水によって希釈して調製した水溶液として得ることができる。また、組成物（ロ）は、一般式（１）で示されるポリオキシアルキレンアルキルエーテル（Ｂ−１）及び一般式（２）で示されるポリオキシアルキレンアルキルエーテル（Ｂ−２）に、粉末成分を配合して、少し湿った粉末組成物として調製することができる。組成物（ロ）を少し湿った粉末組成物として調製するにあたっては、組成物（ロ）は粉末成分が主成分となり、組成物（ロ）中における一般式（１）で示されるポリオキシアルキレンアルキルエーテル（Ｂ−１）及び一般式（２）で示されるポリオキシアルキレンアルキルエーテル（Ｂ−２）の合計の割合が、通常、１５重量％以下になるように調整されることが好ましい。前記組成物（ロ）に配合される粉末成分としては、例えば、キレート剤（Ｃ）があげられる。
【００５０】
一方、キレート剤（Ｃ）は組成物（イ）及び／又は組成物（ロ）のいずれに添加してもよい。キレート剤（Ｃ）をアルカリ剤（Ａ）とともに組成物（イ）に配合する場合には、アルカリ剤（Ａ）よりも先にキレート剤（Ｃ）を水に溶解させるのが好ましい。キレート剤（Ｃ）を組成物（ロ）に配合する場合には、前述の通り、少し湿った粉末組成物になるように調製するのが好ましい。またキレート剤（Ｃ）を、組成物（イ）、組成物（ロ）とは別に調整する場合には、キレート剤（Ｃ）をそのまま、又はキレート剤（Ｃ）を含有する組成物（ハ）として調製することができる。組成物（ハ）は、キレート剤（Ｃ）を水によって希釈して調製した水溶液として得ることができる。
【００５１】
本発明の鋼板用アルカリ洗浄剤組成物は、鋼板を圧延油の存在下で冷間圧延する工程と、圧延された鋼板に付着する圧延油を洗浄剤により洗浄する工程を含む冷間圧延鋼板の製造方法における、前記洗浄工程において、アルカリ洗浄剤として用いられる。即ち、前記冷間圧延鋼板の製造方法では、前記洗浄工程において、アルカリ洗浄剤として本発明の鋼板用アルカリ洗浄剤組成物を用いること以外は、従来と同様の方法が採用される。
【００５２】
前記冷間圧延する工程は、製鉄所等において鋼板を圧延油の存在下で冷間圧延する加工処理工程である。洗浄工程では、連続洗浄、即ち浸漬洗浄、スプレー洗浄、ブラシ洗浄、電解洗浄等により、本発明の鋼板用アルカリ洗浄剤組成物を用いて圧延油を洗浄除去する。特に、洗浄工程が浸漬ならびに電解洗浄であり、圧延された鋼板を、アルカリ浸漬洗浄槽ならびにアルカリ電解洗浄槽内にロールにより通過させる場合に好適に適用される。
【００５３】
本発明の鋼板用アルカリ洗浄剤組成物は、前記洗浄工程における、洗浄温度が４０〜５０℃の低温においても、洗浄剤の浸透と乳化のバランスがよくなり、鋼板に付着する汚れに対する洗浄性がよく、また抑制性がよく、浸漬・電解洗浄におけるロール上の滑りを抑制できる。これにより、鋼板洗浄時の電力消費の低減に寄与する場合がある。
【００５４】
本発明の鋼板用アルカリ洗浄剤組成物（濃厚製品）を、洗浄工程において、鋼板の洗浄時に希釈するにあたっては、上述のように、アルカリ剤（Ａ）は、その含有量が、好ましくは０．１〜２０重量％、より好ましくは０．１〜１０重量％、更に好ましくは０．５〜８重量％になるように希釈される。
【００５５】
本発明の鋼板用アルカリ洗浄剤組成物は、ライン速度が５００ｍ／分以上の高速で洗浄する際に効果的であり、ライン速度が８００ｍ／分以上の高速で洗浄する際により効果的である。特に、電解洗浄に要する時間が１秒以下の高速で冷延鋼板を洗浄する際に効果的である。一般の鋼板洗浄ラインは、浸漬洗浄→ブラシ洗浄→電解洗浄→ブラシ洗浄→リンス→乾燥という構成を取るが、浸漬洗浄から乾燥まではおよそ５０ｍであり、ライン速度５００ｍ／分の場合には全工程で約６秒という極めて短い時間の中で洗浄が行われる。そのうち電解洗浄工程は１０〜２０ｍ程度であり、ライン速度が５００ｍ／分の場合には１．２〜２．４秒程度という計算になる。本発明の鋼板用アルカリ洗浄剤組成物は、こうした短時間での、更にはより短い時間での電解洗浄に効果的であり、またそれによって洗浄ライン速度を増大させることを可能にする。
【００５６】
また本発明の鋼板用アルカリ洗浄剤組成物は、合成エステルを５０重量％以上含有する圧延油が付着してなる鋼板に対して効果的であり、合成エステルを７０重量％以上含有する圧延油が付着してなる鋼板に対してより効果的である。合成エステルとしては、ゾーマリン酸、オレイン酸、リノール酸、ガドレイン酸、トール油脂肪酸等の炭素数１６〜２０の脂肪族不飽和酸のダイマー酸又はポリマー酸を原料とする合成エステル、プロピレングリコール、エチレングリコール、ジエチレングリコール、ネオペンチルグリコール、ブタンジオール、ペンタンジオール、ポリオキシエチレングリコール、ポリオキシプロピレングリコール、トリメチロールプロパン、ペンタエリスリトール、グリセリン等の多価アルコールと炭素数６〜２２の脂肪族カルボン酸を原料とする合成エステル、炭素数１〜１２の脂肪族アルコールと炭素数６〜２２の脂肪族カルボン酸を原料とする合成エステル、多価アルコールと炭素数６〜２２の脂肪族ヒドロキシカルボン酸を原料とする合成エステル、アジピン酸、セバシン酸、アゼライン酸、フタル酸、トリメリット酸、ピロメリット酸等の多塩基酸と炭素数１〜１２の脂肪族アルコールを原料とする合成エステル、及び前記アルコールのエチレンオキサイド、プロピレンオキサイド、ブチレンオキサイド付加物とのエステル等が挙げられる。
【００５７】
更に、本発明の鋼板用アルカリ洗浄剤組成物は、酸価が１０ＫＯＨmg／ｇ以上である圧延油が付着してなる鋼板に対して効果的であり、酸価が２０ＫＯＨmg／ｇ以上である圧延油が付着してなる鋼板に対してより効果的である。本発明の鋼板用アルカリ洗浄剤組成物は、合成エステルを５０重量％以上含有し、かつ酸価が１０ＫＯＨmg／ｇ以上である圧延油が付着してなる鋼板に対して特に効果的である。
【００５８】
また本発明の鋼板用アルカリ洗浄剤組成物は、４０℃における粘度が７０Ｐａ・ｓ以上であるエステルを１０重量％以上含有する圧延油が付着してなる鋼板に対して効果的であり、当該エステルを２０重量％以上含有する圧延油が付着してなる鋼板に対してより効果的である。特に粘度が４０℃で好ましくは１００Ｐａ・ｓ以上、より好ましくは１５０Ｐａ・ｓ以上である圧延油が付着してなる鋼板に対して効果的である。高粘度エステルとしては、前記の炭素数１６〜２０の脂肪族不飽和酸のダイマー酸又はポリマー酸を原料とする合成エステル、前記の多価アルコールと炭素数６〜２２の脂肪族カルボン酸を原料とし多価アルコールの水酸基を１以上残した合成エステル、多価アルコールと炭素数６〜２２の脂肪族ヒドロキシカルボン酸を原料とする合成エステル等が挙げられる。なおエステルではないが、本発明の鋼板用アルカリ洗浄剤組成物は、ポリブテン等の化合物に対しても効果的である。なお、前記エステルの粘度は、離合社製自動粘度測定装置ＶＭＣ−２５２（ＪＩＳ Ｋ２２８３）により測定できる。
【００５９】
更に本発明の鋼板用アルカリ洗浄剤組成物は、炭素数１６〜２０の脂肪族不飽和酸の重合物を１重量％以上含有する圧延油が付着してなる鋼板に対して効果的である。脂肪族不飽和酸の重合物としては、ゾーマリン酸、オレイン酸、リノール酸、ガドレイン酸、トール油脂肪酸等の炭素数１６〜２０の脂肪族不飽和酸のダイマー酸及びポリマー酸が挙げられる。
【実施例】
【００６０】
＜洗浄性＞
（１）被洗浄鋼板
被洗浄鋼板は全て以下の手順で調製した。即ち、パーム油を約３０重量％含有する合成エステル系圧延油で冷間圧延された厚さ０．５ｍｍの鋼板を、２５ｍｍ×５０ｍｍの大きさに切断したものを洗浄サンプルとした。洗浄サンプルの付着油分量は、１３０ｍｇ／ｍ2である。
【００６１】
（２）洗浄試験手順
洗浄試験は全て以下の手順で行った。即ち、各例の洗浄剤組成物（汚れなし洗浄液）中に、それぞれ設置した縦１００ｍｍ×横５０ｍｍの大きさの電極板一対（電極間距離は２０ｍｍ）から等距離かつ中心に被洗浄鋼板を１秒間浸漬し、その後続けて電流密度１０Ａ／ｄｍ2で鋼板電位を負から正にそれぞれ０．５秒間ずつ一度切り替えて電解洗浄し、水でスプレーリンス（６０℃の水をスプレー圧：０．２ＭＰａで２秒間スプレー）した後、乾燥した。なお、試験洗浄液の温度は、表１に示す。
【００６２】
（３）残存付着油分量測定方法
洗浄試験後の鋼板付着油分量を、鋼板付着油量測定装置ＥＭＩＡ−１１１（堀場製作所社製）を用いて測定した。測定値は５回測定の平均値である。洗浄性の評価基準は、残存付着油分量が２０ｍｇ／ｍ2以上は「不良」、１０ｍｇ／ｍ2以上２０ｍｇ／ｍ2未満は「良」、１０ｍｇ／ｍ2未満は「優」とした。
【００６３】
＜抑泡性の評価＞
１０００ｍｌのメスシリンダーに洗浄剤組成物（汚れなし洗浄液）を３００ｍｌ調整し、液温を表１（洗浄温度に同じ）に示すように保持した。その後、前記洗浄液にガラスボールフィルターを通じて、窒素を０．４５Ｌ／ｍｉｎで流し、１分間後の洗浄液の高さと泡高さの和で評価した。評価は、汚れなし洗浄液の泡高さのみについて行った。泡高さが８００ｍｌ未満であれば「○」、８００ｍｌ以上であれば「×」とした。
【００６４】
＜耐滑り性の評価＞
テンションメータを先端に取り付けた鋼板をゴムロール（NBR）に巻きつけ、ゴムロールと鋼板に洗浄液を４Ｌ／ｍｉｎでスプレーしながらゴムロールを２５ｒｐｍで回転させ、鋼板の巻き込み荷重（線圧）の変化を測定した。線圧は、実機ラインとの相関関係（比較例１：実機で滑る、比較例２：実機で滑らない）から、線圧が０．７８４Ｎ／ｍｍ以上では「滑らない：○」、０．７８４Ｎ／ｍｍ未満では「滑る：×」とした。
【００６５】
実施例１〜５及び比較例１〜１７
表１に示す各成分をホモジナイザーで１０分間混合して洗浄剤組成物（バランス量は水として脱イオン水を使用）を調製し、表１に示す洗浄温度条件で、前記の洗浄試験、抑泡性試験、前記一般式（２）で示されるポリオキシアルキレンアルキルエーテル（Ｂ−２）に耐滑り性試験を行った。結果を表１に示す。
【００６６】
なお、表１に記載の、成分（Ｂ−１）、成分（Ｂ−２）におけるオキシエチレン基、オキシプロピレン基の平均付加モル数の測定は、イソプロピルアルコールに所定の成分（Ｂ−１）、成分（Ｂ−２）を３重量％溶解させたものをサンプルとして、下記の装置、カラム測定条件で行った。
【００６７】
ＧＣ装置：ＡｇｉｌｅｎｔＴｅｃｈｎｏｌｏｇｉｅｓ製の６８５０ＳＥＲＩＥＳＩＩ
カラム：Ａｇｉｌｅｎｔ１９０９１Ａ‐１０２Ｅ ＵＬＴＲＡ １ メチルシロキサン
測定条件：初期：６０℃，２分間ホールド、昇温速度：１０℃／ｍｉｎ、３００℃：２０分間ホールド
【００６８】
【表１】
2011117043.tif 000002
【００６９】
なお、表１中の、ｘ１、ｙ１、ｘ２、ｙ２、ｚ２は、実施例５の成分（Ｂ−１）のｘ1、ｙ1及び成分（Ｂ‐２）のｘ２、ｙ２を除いて、ＥＯ又はＰＯのブロック付加に関わる平均付加モル数を示し、実施例５の成分（Ｂ−１）のｘ1、ｙ1における、「１２／３ランダム」及び成分（Ｂ‐２）のｘ２、ｙ２における、「５／２ランダム」の記載はそれぞれ、ＥＯ／ＰＯ＝１２／３の平均付加モル数のランダム付加及びＥＯ／ＰＯ＝５／２の平均付加モル数のランダム付加を示す。
グルコン酸Ｎａは、グルコン酸ナトリウム塩、
ＥＤＴＡ‐４Ｎａは、エチレンジアミン四酢酸四ナトリウム塩、
ＰＡＡは、アクリル酸ホモポリマー（水溶性高分子カルボン酸類）、を示す。
【００７０】
表１の結果から、本発明の洗浄剤組成物は、鋼板表面に付着している油汚れに対する良好な洗浄性と、抑泡性を有し、かつ耐滑り性を満足していることが認められる。一方、比較例の洗浄剤組成物は本発明の洗浄剤組成物の各成分、含有量又は特定比率を満足できていないため、前記洗浄性と、抑泡性、前記一般式（２）で示されるポリオキシアルキレンアルキルエーテル（Ｂ−２）に耐滑り性の評価を全て満足するものはない。